(57)【要約】【課題】  切断力が斜めに加わった場合であっても、横方向に真っ直ぐ切れやすい粘着テープを提供する。【解決手段】  縦方向よりも横方向の延伸倍率が高い樹脂シートからなる基材１１を成形する基材成形工程と、基材成形工程で成形された基材１１における少なくとも片面に多数の微細傷１３を加工する微細傷加工工程と、微細傷加工工程を終えた基材１１における少なくとも片面に粘着剤１２を塗布する粘着剤塗布工程と、を経ることにより、粘着テープ１０を製造する。この粘着テープ１０は、横方向での手切れ性に優れたものとなっている。【選択図】図１
2015218264.tif 000002
【特許請求の範囲】
【請求項１】
縦方向よりも横方向の延伸倍率が高い樹脂シートからなる基材を成形する基材成形工程と、
基材成形工程で成形された基材における少なくとも片面に多数の微細傷を加工する微細傷加工工程と、
微細傷加工工程を終えた基材における少なくとも片面に粘着剤を塗布する粘着剤塗布工程と、
を経て製造されることにより、横方向での手切れ性が付与されたことを特徴とする粘着テープ。
【請求項２】
基材に加工された微細傷の面密度が０．５〜５０個／ｍｍ２とされた請求項１記載の粘着テープ。
【請求項３】
基材における微細傷が加工された側の面に粘着剤が塗布された請求項１又は２記載の粘着テープ。
【請求項４】
基材を形成する樹脂シートの横方向の延伸倍率ＲＳが３倍以上とされた請求項１〜３いずれか記載の粘着テープ。
【請求項５】
基材を形成する樹脂シートの縦方向の延伸倍率ＲＬに対する横方向の延伸倍率ＲＳの比ＲＳ／ＲＬが１．２以上とされた請求項１〜４いずれか記載の粘着テープ。
【請求項６】
縦方向への引張時の破断伸び率が１〜５０％とされた請求項１〜５いずれか記載の粘着テープ。
【請求項７】
基材に対してエンボスローラを押し付けることにより、基材における少なくとも片面に多数の微細傷が加工された請求項１〜６いずれか記載の粘着テープ。
【発明の詳細な説明】
【技術分野】
【０００１】
本発明は、カッター等の道具を使用することなく手で切断することができる粘着テープに関する。
【背景技術】
【０００２】
粘着テープは、一般的に、カッターやハサミ等の道具を使用して切断される。しかし、例えば、倉庫において、商品を箱詰めにし、その箱を粘着テープで封をするような場面や、その箱の外面に「取扱注意」と印刷された粘着テープを貼り付けるような場面において、カッター等の道具を使用して粘着テープをその都度切断していると、作業効率が低下してしまう。このような実状に鑑みて、これまでには、カッター等の道具を使用することなく手で切断することができるようにした各種の粘着テープが提案されている。
【０００３】
例えば、特許文献１には、その両側縁に沿って多数のスリットが列状に形成された粘着テープが提案されている。特許文献１には、それぞれのスリットを横方向（粘着テープの幅方向と平行な方向。特に断りのない限り、以下同じ。）に向けることにより、粘着テープを手で切断しようとした際には、その切断方向（切れ目が形成される方向。特に断りのない限り、以下同じ。）をスリットの向き、すなわち粘着テープの幅方向と平行な向きに誘導することが可能になる旨も記載されている。
【０００４】
しかし、特許文献１の粘着テープは、それを手で切断する際に切断力が斜め（粘着テープの幅方向に対して傾斜した方向。特に断りのない限り、以下同じ。）に加わると、斜めに切れてしまうおおれがあった。というのも、特許文献１の粘着テープにおいて、スリットが設けられているのは粘着テープの側縁に沿った箇所のみであるため、スリットによって切断方向が粘着テープの幅方向に誘導されているといっても、それは粘着テープの側縁付近のみであり、粘着テープの幅方向中央部等、粘着テープの側縁から離れた箇所では、粘着テープの切断方向は、スリットの向きよりも切断力が加わる向きに影響されるようになるからである。
【０００５】
この点、特許文献２の図５には、横方向に延びる複数本のミシン目が縦方向（粘着テープの長さ方向。特に断りのない限り、以下同じ。）に所定間隔を隔てて繰り返し形成された粘着テープが提案されている。特許文献２の図５に記載された粘着テープは、横方向のミシン目が粘着テープにおける一方の側縁から他方の側縁に至る範囲に形成されているため、切断力が斜めに加わった場合であっても、上記の引用文献１の粘着テープよりは、切断方向が斜めになりにくいと考えられる。
【０００６】
しかし、特許文献２の図５に記載された粘着テープは、それを手で切断する際に、ある列のミシン目を構成する一のスリットの端部を起点とする切れ目が、前記一のスリットと同じ列のミシン目を構成するスリットであって前記一のスリットの隣に位置するスリットに達する保障はなく、前記一のスリットの端部を起点とする切れ目が、前記一のスリットと異なる列のミシン目を構成するスリットに達する可能性もある。この場合には、やはり、粘着テープが斜めに切れるおそれがある。
【０００７】
また、特許文献１の粘着テープも、特許文献２の図５に記載された粘着テープも、その切断方向に横方向への指向性を発現させるためには、スリットを横方向に向けて形成する必要がある。このため、粘着テープの製造コストが高くなりやすい。加えて、スリットによって切断方向に指向性を発現させるためには、それぞれのスリットの寸法をある程度大きくする必要がある。このため、スリットが目立ちやすく、粘着テープの見た目が悪くなるおそれがある。
【先行技術文献】
【特許文献】
【０００８】
【特許文献１】特開２０１３−０６７７７２号公報
【特許文献２】特開２０１３−１５９７６６号公報
【発明の概要】
【発明が解決しようとする課題】
【０００９】
本発明は、上記課題を解決するためになされたものであり、切断力が斜めに加わった場合であっても、斜めに切れにくく横方向に真っ直ぐ切れやすい粘着テープを提供するものである。また、粘着テープの製造コストを抑えること本発明の目的である。さらに、粘着テープを見た目の良いものとすることも本発明の目的である。
【課題を解決するための手段】
【００１０】
上記課題は、縦方向よりも横方向の延伸倍率が高い樹脂シートからなる基材を成形する基材成形工程と、基材成形工程で成形された基材における少なくとも片面に多数の微細傷を加工する微細傷加工工程と、微細傷加工工程を終えた基材における少なくとも片面に粘着剤を塗布する粘着剤塗布工程とを経て製造されることにより、横方向での手切れ性が付与されたことを特徴とする粘着テープを提供することによって解決される。
【００１１】
ここで、樹脂シート（基材）の「縦方向」とは、その樹脂シート（基材）が粘着テープの形態となったときに、当該粘着テープの縦方向（長さ方向）となる方向のことを云う。また、樹脂シート（基材）の「横方向」とは、その樹脂シート（基材）が粘着テープの形態となったときに、当該粘着テープの横方向（幅方向）となる方向のことを云う。
【００１２】
さらに、「微細傷」とは、その平面視形状（それを基材の法線方向（厚さ方向）から見た場合の形状。特に断りのない限り、以下同じ。）の差渡し寸法（微細傷を差し渡す方向によって差渡し寸法が異なる場合には、その最大値。特に断りのない限り、以下同じ。）が３０〜５００μｍの範囲にある傷のことを云う。ただし、このことは、差渡し寸法が３０〜５００μｍの範囲に属さない傷が基材に形成された粘着テープが本発明の技術的範囲に含まれなくなることを意味しない。３０〜５００μｍの範囲に属さない傷が基材に形成された粘着テープであっても、３０〜５００μｍの範囲に属する微細傷が基材に形成されたものであれば、本発明の技術的範囲に含まれる。
【００１３】
本発明の粘着テープでは、その基材として使用される樹脂シートの横方向の延伸倍率が、縦方向の延伸倍率よりも大きくなっている。このため、粘着テープの基材は、縦方向よりも横方向に切断されやすい分子配向となっている。したがって、粘着テープを手で切断する際に切断力が斜めに加わった場合であっても、粘着テープは、その切断方向が斜めになりにくく、横方向に真っ直ぐ切れやすい構造となっている。
【００１４】
そして、本発明の粘着テープは、その基材に多数の微細傷が形成されているため、無理に力を加えなくても、比較的容易に切断することが可能となっている。微細傷は、手で容易に切れる程度の脆弱性を粘着テープに付与するためのものであり、粘着テープの切断方向を規定するものではない。このため、微細傷を向きが揃ったスリット状に形成する必要は特になく、粘着テープの製造コストを抑えることができる。加えて、微細傷の寸法を大きくする必要も特にないため、微細傷を肉眼では目立たない程度の寸法に抑えて、粘着テープの見た目の悪化を抑えることもできる。
【００１５】
本発明の粘着テープにおいて、粘着剤は、基材の片面のみに塗布してもよいし、基材の両面に塗布してもよい。前者の場合には、粘着テープは片面粘着テープとなり、後者の場合には、粘着テープは両面粘着テープとなる。粘着剤を基材の片面のみに塗布する場合（片面粘着テープの場合）であって、後述するように、微細傷を基材の片面のみに加工する場合には、基材における微細傷が加工された側の面に粘着剤を塗布すると好ましい。これにより、基材に対して粘着剤がしっかりと固着されやすくなる。また、粘着テープにおける非粘着面を滑らかに形成することも可能になる。
【００１６】
本発明の粘着テープにおいて、基材に加工された微細傷の面密度は、微細傷の寸法・形状や基材の厚さ等によっても異なり、特に限定されない。しかし、微細傷の面密度が低すぎると、粘着テープの手切れ性が低下するおそれがある。このため、微細傷の面密度は、０．５個／ｍｍ２以上とすると好ましい。微細傷の面密度は、１個／ｍｍ２以上とするとより好ましく、２個／ｍｍ２以上とするとさらに好ましく、３個／ｍｍ２以上とするとさらに好ましい。
【００１７】
一方、基材に加工された微細傷の面密度が高すぎると、粘着テープの強度が低下するおそれがあるだけでなく、微細傷が目立って粘着テープの見た目が悪くなるおそれもある。このため、微細傷の面密度は、５０個／ｍｍ２以下とすると好ましい。微細傷の面密度は、３０個／ｍｍ２以下とするとより好ましく、２０個／ｍｍ２以下とするとさらに好ましく、１０個／ｍｍ２以下とするとさらに好ましい。
【００１８】
本発明の粘着テープにおいて、基材を形成する樹脂シートの横方向の延伸倍率ＲＳは、当該樹脂シートの横方向の延伸倍率ＲＳよりも高ければ、特に限定されない。しかし、横方向の延伸倍率ＲＳが低すぎると、粘着テープに切断力が斜めに加わった場合に、切断方向が斜めになりやすくなる。このため、横方向の延伸倍率ＲＳは、３倍以上とすると好ましい。横方向の延伸倍率ＲＳは、５倍以上とするとより好ましく、７倍以上とするとさらに好ましい。横方向の延伸倍率ＲＳに特に上限はないが、横方向の延伸倍率ＲＳは、通常、３０倍以下とされる。
【００１９】
本発明の粘着テープにおいて、基材を形成する樹脂シートの縦方向の延伸倍率ＲＬに対する横方向の延伸倍率ＲＳの比ＲＳ／ＲＬは、１よりも大きければ、特に限定されない。しかし、比ＲＳ／ＲＬが小さすぎると、粘着テープを切断する際に粘着テープに形成される切れ目の横方向への指向性が低下するおそれがある。このため、比ＲＳ／ＲＬは、１．２以上とすると好ましい。比ＲＳ／ＲＬは、１．５以上とするとより好ましく、１．７以上とするとさらに好ましい。比ＲＳ／ＲＬに特に上限はないが、比ＲＳ／ＲＬは、通常、４倍以下とされる。
【００２０】
本発明の粘着テープにおいて、その縦方向への引張時の破断伸び率（ＪＩＳ  Ｚ  ０２３７「粘着テープ・粘着シート試験方法」における「８．３．１  フィラメント補強テープ以外の試験方法Ａ」における「伸びＥ」のことを云う。特に断りのない限り、以下同じ。）は、粘着テープの用途等によっても異なり、特に限定されない。例えば、梱包用の粘着テープの場合には、前記破断伸び率は、１０〜２０％程度とされ、食品包装用の粘着テープの場合には、前記破断伸び率は、３〜７％程度（５％前後）とされる。殆どの用途において、前記破断伸び率は、１〜５０％の範囲に収まる。
【００２１】
本発明の粘着テープにおいて、基材に多数の微細傷を加工する方法は、特に限定されないが、基材に対してエンボスローラを押し付けることによって、基材における少なくとも片面に多数の微細傷を加工すると好ましい。これにより、容易かつ低コストで多数の微細傷を加工することが可能になる。
【発明の効果】
【００２２】
以上のように、本発明によって、切断力が斜めに加わった場合であっても、斜めに切れにくく横方向に真っ直ぐ切れやすい粘着テープを提供することが可能になる。また、粘着テープの製造コストを抑えることも可能になる。さらに、粘着テープを見た目の良いものとすることも可能になる。
【図面の簡単な説明】
【００２３】
【図１】本実施態様の粘着テープをそれに垂直な平面で切断した状態を示した断面図である。
【図２】基材に微細傷を加工している様子を基材の横方向から見た状態を示した図である。
【図３】本実施態様の粘着テープ１０をその法線方向から撮影した拡大写真である。
【発明を実施するための形態】
【００２４】
［粘着テープの概要］
本発明の粘着テープの好適な実施態様について、図面を用いてより具体的に説明する。図１は、本実施態様の粘着テープ１０をそれに垂直な平面で切断した状態を示した断面図である。本実施態様の粘着テープ１０は、図１に示すように、基材１１における片面に粘着剤１２を塗布したものとなっている。基材１１には、多数の微細傷１３が加工されている。この粘着テープ１０は、後述する基材成形工程と、微細傷加工工程と、粘着剤塗布工程とを経ることによって製造されるものとなっており、横方向での手切れ性が優れたものとなっている。以下、粘着テープ１０を製造する各工程について、詳しく説明する。
【００２５】
［基材成形工程］
基材成形工程は、基材１１を成形する工程となっている。基材１１は、樹脂シートによって形成され、当該樹脂シートの横方向の延伸倍率ＲＳは、縦方向の延伸倍率ＲＬよりも高く設定される。これにより、基材１１を形成する樹脂シートの分子配向に異方性を発現させ、粘着テープ１０を切断する際に粘着テープ１０に形成される切れ目に横方向の指向性を発現させることが可能になる。上述したように、横方向の延伸倍率ＲＳの具体的な値や、縦方向の延伸倍率ＲＬの具体的な値は、特に限定されないが、本実施態様の粘着テープ１０においては、横方向の延伸倍率ＲＳを８倍とし、縦方向の延伸倍率ＲＬを４．５倍としている。このため、縦方向の延伸倍率ＲＬに対する横方向の延伸倍率ＲＳの比ＲＳ／ＲＬは、約１．７８となっている。
【００２６】
基材１１を形成する樹脂シートの素材は、特に限定されず、各種の樹脂を使用することができる。しかし、手切れ性や成形性等を考慮すると、ポリプロピレン（ＰＰ）や、ポリエチレン（ＰＥ）や、ポリエチレンテレフタレート（ＰＥＴ）等のオレフィン系樹脂を使用すると好ましい。本実施態様の粘着テープ１０において、基材１１を形成する樹脂シートには、二軸延伸ポリプロピレン（ＯＰＰ）を使用している。
【００２７】
基材１１の厚さは、粘着テープ１０の用途等によっても異なり、特に限定されない。しかし、基材１１が薄すぎると、粘着テープ１０が容易に破断しやすくなりすぎるおそれがある。このため、基材１１の厚さは、通常、１０μｍ以上とされる。基材１１の厚さは、１５μｍ以上とすると好ましく、２０μｍ以上とするとより好ましい。一方、基材１１を厚くしすぎると、粘着テープ１０の手切れ性が低下するおそれがある。このため、基材１１の厚さは、通常、１００μｍ以下とされる。基材１１の厚さは、７０μｍ以下とすると好ましく、５０μｍ以下とするとより好ましい。
【００２８】
［微細傷加工工程］
微細傷加工工程は、基材成形工程で成形された基材１１における少なくとも片面に多数の微細傷１３を加工する工程となっている。このように、多数の微細傷１３を基材１１に加工することにより、粘着テープ１０に手で切れる程度の脆弱性を付与することが可能になる。
【００２９】
図２は、基材１１に微細傷１３を加工している様子を基材１１の横方向から見た状態を示した図である。既に述べた通り、基材１１に微細傷１３を加工する方法は、特に限定されないが、本実施態様の粘着テープ１０では、図２に示すように、下側に配されたエンボスローラ２０と、上側に配された押さえローラ２１との隙間に、基材２０を通すことにより、基材１１に微細傷１３を加工している。すなわち、エンボスローラ２０は、その外周面が粗面化されており、その外周面に形成された多数の凸部２０ａが基材１１の片面（図２の例では基材１１の下面）に突き当たることにより、基材１１に多数の微細傷１３が形成されるようになっている。一方、押さえローラ２１は、エンボスローラ２０から基材１１に加えられる力が逃げないように、エンボスローラ２０とは反対側（上側）から基材１１を押さえ付けるためのものとなっている。
【００３０】
基材１１に加工される微細傷１３の形状は、エンボスローラ２０の外周面における凸部２０ａの形状に応じたものとされる。微細傷１３の形状は、特に限定されない。例えば、それぞれの微細傷１３の平面視形状は、三角形や四角形等の多角形や、円形や楕円形のように、二次元的な広がりを有する形状に限定されず、線状や点状のように、二次元的な広がりを有さない形状であってもよい。また、それぞれの微細傷１３の平面視形状は、上述したような規則正しい形状に限定されず、歪な形状であってもよい。さらに、微細傷１３の平面視形状は、全ての微細傷１３において揃っている必要はなく、微細傷１３によって異なっていてもよい。同様に、その断面形状（微細傷１３を基材１１の厚さ方向に平行な平面で切断した形状。特に断りのない限り、以下同じ。）も様々である。
【００３１】
また、基材１１に加工される微細傷１３の深さは、エンボスローラ２０の外周面における凸部２０ａの高さに応じたものとされる。基材１１に加工される微細傷１３の深さは、基材１１の厚さに応じて適宜設定される。ただし、微細傷１３が基材１１を厚さ方向に貫通してしまうと、後の粘着剤塗布工程で基材１１に塗布された粘着剤１２が、微細傷１３を通じて基材１１の反対側の面に染み出すおそれがある。このため、微細傷１３の深さは、通常、微細傷１３が基材１１を厚さ方向に貫通しない程度に設定される。ただし、基材１１を厚さ方向に貫通する微細傷１３が存在する場合であっても、貫通する微細傷１３の個数が少なく、粘着剤１２の染み出しが得られる粘着テープ１０の特性に大きな悪影響を及ぼさない程度であるならば、許容される。
【００３２】
微細傷１３の深さの具体的な値は、一概に述べることはできない。しかし、浅い微細傷１３の割合が高くなりすぎると、得られる粘着テープ１０に手で切断できる程度の脆弱性を付与できなくなるおそれがある。このため、多数の微細傷１３の平均の深さは、通常、基材１１の厚さに対して１０％以上とされる。多数の微細傷１３の平均の深さは、基材１１の厚さに対して２０％以上であると好ましく、３０％以上であるとより好ましい。一方、深い微細傷１３の割合が高くなりすぎると、必然的に、基材１１の厚さ方向に貫通する微細傷１３の個数が増大して、上述した粘着剤１２の染み出しが生じやすくなる。このため、多数の微細傷１３の平均の深さは、通常、基材１１の厚さに対して９０％以下とされる。微細傷１３の平均の深さは、基材１１の厚さに対して８０％以下であると好ましく、７０％以下であるとより好ましい。
【００３３】
ところで、微細傷１３は、既に述べた通り、基材１１に形成された傷のうち、その平面視形状の差渡し寸法が３０〜５００μｍの範囲にある傷のことを云う。多数の微細傷１３の平面視形状の差渡し寸法の平均値は、特に限定されないが、小さすぎると、得られる粘着テープ１０に手で切断できる程度の脆弱性を付与しにくくなる。このため、多数の微細傷１３の平面視形状の差渡し寸法の平均値は、５０μｍ以上であると好ましく、７０μｍ以上であるとより好ましい。一方、多数の微細傷１３の平面視形状の差渡し寸法の平均値が、大きすぎると、必然的に大きな微細傷１３の割合が高くなり、微細傷１３が目立ちやすくなって得られる粘着テープ１０の見た目が悪くなるおそれがある。このため、多数の微細傷１３の平面視形状の差渡し寸法の平均値は、４５０μｍ以下であると好ましく、４００μｍ以下であるとより好ましい。
【００３４】
基材１１に加工された微細傷１３の面密度は、既に述べた通り、０．５〜５０個／ｍｍ２とすると好ましく、１〜３０個／ｍｍ２とするとより好ましく、２〜２０個／ｍｍ２とするとさらに好ましく、３〜１０個／ｍｍ２とするとさらに好ましい。微細傷１３の面密度は、エンボスローラ２０の外周面における凸部２０ａの面密度に応じたものとなる。
【００３５】
［粘着剤塗布工程］
粘着剤塗布工程は、微細傷加工工程を終えた基材１１における少なくとも片面に粘着剤１２を塗布する工程となっている。基材１１における片面のみに粘着剤１２を塗布すれば、得られる粘着テープ１０は片面粘着テープとなり、基材１１における両面に粘着剤１２を塗布すれば、得られる粘着テープ１０は両面粘着テープとなる。本実施態様の粘着テープ１０は、図１に示すように、基材１１の片面のみに粘着剤１２が塗布された片面粘着テープとなっている。粘着剤１２は、基材１１における微細傷１３が加工されていない側の面（図１の基材１１における上面）ではなく、基材１１における微細傷１３が加工された側の面（図１の基材１１における下面）に塗布している。これにより、粘着剤１２を基材１１に対してしっかりと固着させることができる。基材１１に粘着剤１２を塗布する方法は、特に限定されず、従来公知の各種の方法を採用することができる。
【００３６】
粘着剤１２の種類は、特に限定されず、従来の粘着テープで用いられている各種のものを採用することができる。具体的には、天然ゴム、ポリイソブチレン（ＰＩＢ）等のゴム系粘着剤、アクリル酸エステル等を単量体の主成分とするアクリル系粘着剤、ポリジメチルシロキサン等のシリコーン系粘着剤等が例示される。これらの粘着剤は、単独で使用することもできるし、２種以上組み合わせて使用することもできる。粘着剤１２を塗布する厚さも、特に限定されないが、通常、５〜５０ｇ／ｍ２程度、好ましくは、１０〜３０ｇ／ｍ２程度とされる。本実施態様の粘着テープ１０においては、約２０ｇ／ｍ２となるように粘着剤１２を塗布している。
【００３７】
［その他］
粘着剤塗布工程を終えると、必要に応じて、離型剤塗布工程や印刷工程や第一ロール巻取工程や第二ロール巻取工程やスリット工程等の工程を行って、粘着テープ１０が完成する。ここで、離型剤塗布工程は、粘着テープ１０の非粘着面（基材１１における粘着剤１２が塗布されない側の面）に離型剤を塗布する工程である。これにより、粘着テープ１０の非粘着面を滑らかにして離型性を高めることができる。また、印刷工程は、粘着テープ１０に文字や図形等を印刷する工程である。さらに、第一ロール巻取工程は、得られた粘着テープ１０を第一ロールに巻き取る工程である。さらにまた、第二ロール巻取工程は、第一ロールに巻き取られた粘着テープ１０を第二ロールに巻きなおす工程である。これにより、粘着テープ１０を緩みなく第二ロールに巻装することができる。そして、スリット工程は、得られた粘着テープ１０を用途等に応じた所定の幅にスリットする工程である。スリット工程は、上記の第二ロール巻取工程を終えた粘着テープ１０を第二ロールごとスリットすることによって行ってもよいし、上記の第一ロール巻取工程を終えた粘着テープロール１０を第二ロールに巻き替える際に行ってもよい。
【００３８】
［完成］
以上の工程を経ることにより、本実施態様の粘着テープ１０が完成する。完成後の粘着テープ１０は、その縦方向への引張時の破断伸び率が１〜５０％となっている。この破断伸び率は、既に述べた通り、粘着テープ１０の用途等に応じて適宜設定される。図３は、完成後の粘着テープ１０をその法線方向から撮影した拡大写真である。完成後の粘着テープ１０は、図３に示すように、多数の微細傷が加工されており、手切れ性を有するものとなっている。加えて、上述した基材成形工程による延伸によって、切断力が斜めに加わった場合であっても、斜めに切れにくく横方向に真っ直ぐ切れやすいものとなっている。
【００３９】
［用途］
本発明の粘着テープは、その用途を限定されず、梱包用、包装用、封印用、装飾用、目印用、ラベル用、接合用、表面保護用又はマスキング用等、各種用途において使用することができる。なかでも、宅配便や工場の倉庫等において、商品や製品を入れる箱を組み立てたり、その箱に封をしたり、その箱の外面に目印を付したりする際に、好適に使用することができる。というのも、一般的に、上記の倉庫等においては、限られた時間内に多くの箱を組み立てる等の作業性が要求されることに加えて、それらの作業は、人手によって行われることが多いため、カッター等の道具を用いなくても手で横方向に真っ直ぐ切断することができる本発明の粘着テープを使用するメリットが大きくなるからである。同様の理由で、弁当や総菜等の食品の容器に封をする際に、好適に使用することができる。
【符号の説明】
【００４０】
１０    粘着テープ
１１    基材
１２    粘着剤
１３    微細傷
２０    エンボスローラ
２０ａ  凸部
２１    押さえローラ
【図１】
2015218264.tif 000003
【図２】
2015218264.tif 000004
【図３】
2015218264.tif 000005